(57)【要約】【課題】充放電の動作条件における分解が抑制された電解液を有するリチウム空気電池およびリチウムイオン二次電池を提供する。【解決手段】酸素を正極活物質とする正極１１と、リチウムイオンの吸蔵と放出とが可能な負極活物質を有する負極１２と、正極１１および負極１２に挟持された電解液と、を有し、電解液は、非環式四級アンモニウムカチオンを有するイオン液体を含み、非環式四級アンモニウムカチオンが有する四級窒素原子は、エーテル結合を有する置換基が少なくとも１つ結合し、置換基のエーテル結合に含まれる酸素原子と、四級窒素原子とが、１つの炭素原子を介して結合しているリチウム空気電池１。【選択図】図１
2014216184.tif 000002
【特許請求の範囲】
【請求項１】
酸素を正極活物質とする正極と、
リチウムイオンの吸蔵と放出とが可能な負極活物質を有する負極と、
前記正極および前記負極に挟持された電解液と、を有し、
前記電解液は、非環式四級アンモニウムカチオンを有するイオン液体を含み、
前記非環式四級アンモニウムカチオンが有する四級窒素原子は、エーテル結合を有する置換基が少なくとも１つ結合し、
前記置換基の前記エーテル結合に含まれる酸素原子と、前記四級窒素原子とが、１つの炭素原子を介して結合しており、
前記置換基は、炭素原子を３以上含むリチウム空気電池。
【請求項２】
前記四級窒素原子は、前記置換基が２以上結合している請求項１に記載のリチウム空気電池。
【請求項３】
前記四級窒素原子は、前記置換基が４つ結合している請求項２に記載のリチウム空気電池。
【請求項４】
前記置換基は、炭素数１から３のアルコキシ基を含むアルコキシメチル基である請求項１から３のいずれか１項に記載のリチウム空気電池。
【請求項５】
前記電解液は、有機溶媒をさらに含む請求項１から４のいずれか１項に記載のリチウム空気電池。
【請求項６】
前記有機溶媒は、下記式（４）で示される溶媒を有する請求項５に記載のリチウム空気電池。
【化１】
2014216184.tif 000023
（ただし、ｘ＝１〜３の整数、ｍ，ｎ＝１〜２ｘ＋１の整数、ａ，ｂ＝０〜２の整数であり、ｍ＋ｎ＋ａ＋ｂ≧３である。）
【請求項７】
リチウムイオンの吸蔵と放出とが可能な正極活物質を有する正極と、
リチウムイオンの吸蔵と放出とが可能な負極活物質を有する負極と、
前記正極および前記負極に挟持された電解液と、を有し、
前記電解液は、非環式四級アンモニウムカチオンを有するイオン液体を含み、
前記非環式四級アンモニウムカチオンが有する四級窒素原子は、エーテル結合を有する置換基が少なくとも１つ結合し、
前記置換基の前記エーテル結合に含まれる酸素原子と、前記四級窒素原子とが、１つの炭素原子を介して結合しており、
前記置換基は、炭素原子を３以上含むリチウムイオン二次電池。
【請求項８】
前記四級窒素原子は、前記置換基が２以上結合している請求項７に記載のリチウムイオン二次電池。
【請求項９】
前記四級窒素原子は、前記置換基が４つ結合している請求項８に記載のリチウムイオン二次電池。
【請求項１０】
前記置換基は、炭素数１から３のアルコキシ基を含むアルコキシメチル基である請求項７から９のいずれか１項記載のリチウムイオン二次電池。
【請求項１１】
前記電解液は、有機溶媒をさらに含む請求項７から１０のいずれか１項に記載のリチウムイオン二次電池。
【請求項１２】
前記有機溶媒は、下記式（４）で示される溶媒を有する請求項１１に記載のリチウムイオン二次電池。
【化２】
2014216184.tif 000024
（ただし、ｘ＝１〜３の整数、ｍ，ｎ＝１〜２ｘ＋１の整数、ａ，ｂ＝０〜２の整数であり、ｍ＋ｎ＋ａ＋ｂ≧３である。）
【発明の詳細な説明】
【技術分野】
【０００１】
本発明は、リチウム空気電池およびリチウムイオン二次電池に関するものである。
【背景技術】
【０００２】
近年、電気自動車やプラグインハイブリッド自動車（ＰＨＥＶ）に用いられる蓄電池について、性能向上の検討が盛んに行われている。このような蓄電池としては、例えば、実用化されているリチウムイオン二次電池（例えば、特許文献１〜３参照）や、リチウムイオン二次電池と比して５倍以上の非常に高いエネルギー密度を誇る次世代の蓄電池として注目されているリチウム空気電池がある。
【先行技術文献】
【特許文献】
【０００３】
【特許文献１】特開２０１２−９４４３２号公報
【特許文献２】国際公開第０９／０２８５６７号
【特許文献３】特許第５０８３５７７号公報
【発明の概要】
【発明が解決しようとする課題】
【０００４】
ここで、リチウム空気電池およびリチウムイオン二次電池に共通する課題として、電極内または電極近傍における電解液の分解が挙げられる。このような電解液の分解は、充放電時に、電解液に含まれる溶媒が電気的に酸化または還元されることにより起こることが知られている。
【０００５】
充放電時において電解液が分解されると、分解生成物である各種のガスが発生し、容量の低下や電池パックの膨らみ等を生じ、その結果、種々の性能が劣化につながる。
【０００６】
上記特許文献１〜３においては、電解液において、イオン液体（イオン性液体）または常温溶融塩と呼ばれる、常温で液状を呈する塩が用いられているが、これまで、イオン液体について酸化反応耐性や還元反応耐性を向上させる検討はなされてこなかった。
【０００７】
さらに、リチウム空気電池は、正極（空気極）における活物質が酸素であるため、充電時には、強力な求核剤であるＯ２−ラジカルが発生する。そのため、リチウム空気電池の電解液には、リチウム二次電池よりも一層強い還元反応耐性が求められる。
【０００８】
このような課題に対し、これまで、電解液について、リチウム空気電池およびリチウムイオン二次電池の充放電の動作条件における分解を抑制する検討がなされて来たが、さらなる改善が求められていた。
【０００９】
本発明はこのような事情に鑑みてなされたものであって、充放電の動作条件における分解が抑制された電解液を有するリチウム空気電池およびリチウムイオン二次電池を提供することを目的とする。
【課題を解決するための手段】
【００１０】
上記の課題を解決するため、本発明の一態様は、酸素を正極活物質とする正極（例えば、実施形態における正極１１）と、リチウムイオンの吸蔵と放出とが可能な負極活物質を有する負極（例えば、実施形態における負極１２）と、前記正極および前記負極に挟持された電解液（例えば、実施形態におけるセパレータ１３に含浸される電解液）と、を有し、前記電解液は、非環式四級アンモニウムカチオンを有するイオン液体を含み、前記非環式四級アンモニウムカチオンが有する四級窒素原子は、エーテル結合を有する置換基が少なくとも１つ結合し、前記置換基の前記エーテル結合に含まれる酸素原子と、前記四級窒素原子とが、１つの炭素原子を介して結合しており、前記置換基は、炭素原子を３以上含むリチウム空気電池（例えば、実施形態におけるリチウム空気電池１）を提供する。
【００１１】
本発明の一態様においては、前記四級窒素原子は、前記置換基が２以上結合している構成としてもよい。
【００１２】
本発明の一態様においては、前記四級窒素原子は、前記置換基が４つ結合している構成としてもよい。
【００１３】
本発明の一態様においては、前記置換基は、炭素数１から３のアルコキシ基を含むアルコキシメチル基である構成としてもよい。
【００１４】
本発明の一態様においては、前記電解液は、有機溶媒をさらに含む構成としてもよい。
【００１５】
本発明の一態様においては、前記有機溶媒は、下記式（４）で示される溶媒を有する構成としてもよい。
【化１】
2014216184.tif 000003
（ただし、ｘ＝１〜３の整数、ｍ，ｎ＝１〜２ｘ＋１の整数、ａ，ｂ＝０〜２の整数であり、ｍ＋ｎ＋ａ＋ｂ≧３である。）
【００１６】
また、本発明の一態様は、リチウムイオンの吸蔵と放出とが可能な正極活物質を有する正極（例えば、実施形態における正極２１）と、リチウムイオンの吸蔵と放出とが可能な負極活物質を有する負極（例えば、実施形態における負極２２）と、前記正極および前記負極に挟持された電解液（例えば、実施形態におけるセパレータ２３に含浸される電解液）と、を有し、前記電解液は、非環式四級アンモニウムカチオンを有するイオン液体を含み、前記非環式四級アンモニウムカチオンが有する四級窒素原子は、エーテル結合を有する置換基が少なくとも１つ結合し、前記置換基の前記エーテル結合に含まれる酸素原子と、前記四級窒素原子とが、１つの炭素原子を介して結合しており、前記置換基は、炭素原子を３以上含むリチウムイオン二次電池（例えば、実施形態におけるリチウムイオン二次電池２）を提供する。
【００１７】
本発明の一態様においては、前記四級窒素原子は、前記置換基が２以上結合している構成としてもよい。
【００１８】
本発明の一態様においては、前記四級窒素原子は、前記置換基が４つ結合している構成としてもよい。
【００１９】
本発明の一態様においては、前記置換基は、炭素数１から３のアルコキシ基を含むアルコキシメチル基である構成としてもよい。
【００２０】
本発明の一態様においては、前記電解液は、有機溶媒をさらに含む構成としてもよい。
【００２１】
本発明の一態様においては、前記有機溶媒は、下記式（４）で示される溶媒を有する構成としてもよい。
【化２】
2014216184.tif 000004
（ただし、ｘ＝１〜３の整数、ｍ，ｎ＝１〜２ｘ＋１の整数、ａ，ｂ＝０〜２の整数であり、ｍ＋ｎ＋ａ＋ｂ≧３である。）
【発明の効果】
【００２２】
請求項１に記載した発明によれば、充放電の動作条件における分解が抑制された電解液を有するため、サイクル特性に優れ信頼性の高いリチウム空気電池を提供することができる。
【００２３】
請求項２〜４に記載した発明によれば、優れた還元耐性を有する溶媒を用いた電解液を有するため、サイクル特性に優れ信頼性の高いリチウム空気電池を提供することができる。
【００２４】
請求項５，６に記載した発明によれば、イオン液体の固化を抑制し、電解液の粘度を低下させることができるため、安定した動作を実現したリチウム空気電池を提供することができる。
【００２５】
請求項７に記載した発明によれば、充放電の動作条件における分解が抑制された電解液を有するため、サイクル特性に優れ信頼性の高いリチウムイオン二次電池を提供することができる。
【００２６】
請求項８〜１０に記載した発明によれば、優れた還元耐性を有する溶媒を用いた電解液を有するため、サイクル特性に優れ信頼性の高いリチウムイオン二次電池を提供することができる。
【００２７】
請求項１１，１２に記載した発明によれば、イオン液体の固化を抑制し、電解液の粘度を低下させることができるため、安定した動作を実現したリチウムイオン二次電池を提供することができる。
【図面の簡単な説明】
【００２８】
【図１】第１実施形態のリチウム空気電池を示す模式図である。
【図２】第２実施形態のリチウムイオン二次電池を示す模式図である。
【発明を実施するための形態】
【００２９】
［第１実施形態］
以下、図を参照しながら、本発明の第１実施形態に係るリチウム空気電池について説明する。なお、以下の全ての図面においては、図面を見やすくするため、各構成要素の寸法や比率などは適宜異ならせてある。
【００３０】
図１は、本実施形態のリチウム空気電池を示す模式図である。リチウム空気電池１は、正極１１、負極１２、セパレータ１３およびこれらを収容する不図示の筐体を有する。セパレータ１３には、電解液が含浸されている。
【００３１】
（正極）
正極１１は、正極触媒層１４と正極集電体１５とを有している。正極触媒層１４は、正極活物質である酸素を取り込み、活物質として機能させる層である。正極触媒層１４としては、多孔質炭素を用いることができる。
【００３２】
正極集電体１５は、正極触媒層１４に接し、正極触媒層１４においてセパレータ１３側とは反対側に設けられている。また、正極集電体１５には、外部の構成に電気的に接続するための端子１６が接続されている。正極集電体１５は、導電性を有する金属材料やカーボン等を形成材料としている。正極集電体１５は、網状や格子状であってもよい。
【００３３】
また、正極集電体１５の外側（正極触媒層１４とは反対側）には、酸素拡散膜を有することとしてもよい。酸素拡散膜としては、大気中の酸素を好適に透過できる膜であれば用いることができ、例えば、樹脂製の不織布又は多孔質膜を挙げることができる。
【００３４】
（負極）
負極１２は、負極触媒層１７と負極集電体１８とを有している。負極触媒層１７は、負極活物質を含有する層である。負極活物質としては、リチウムイオンを吸蔵および放出することが可能な、負極活物質として通常知られた物質が用いられ、例えば、金属リチウムを挙げることができる。
【００３５】
負極集電体１８は、負極触媒層１７に接し、負極触媒層１７においてセパレータ１３側とは反対側に設けられている。また、負極集電体１８には、外部の構成に電気的に接続するための端子１９が接続されている。負極集電体１８としては、正極集電体１５と同じものを用いることができる。
【００３６】
（セパレータ）
正極触媒層１４と負極触媒層１７とは、対向して配置され、これらの間は、正極触媒層１４と負極触媒層１７とに接するようにセパレータ１３が配置されている。セパレータ１３は、正極と負極との接触を抑制し、短絡を防止する機能を有する。
【００３７】
セパレータ１３は、電解液に含まれる電解質が移動可能な絶縁材料を形成材料としており、例えば、樹脂製の不織布や多孔質膜を挙げることができる。
【００３８】
（電解液：イオン液体）
セパレータ１３に含浸される電解液は、非環式四級アンモニウムカチオンを有するイオン液体を有している。
【００３９】
このようなイオン液体としては、非環式四級アンモニウムカチオンが有する四級窒素原子に、エーテル結合を有する置換基が少なくとも１つ結合し、置換基のエーテル結合に含まれる酸素原子と、四級窒素原子とが、１つの炭素原子を介して結合している構造を有しているものが用いられる。
【００４０】
ここで、上記非環式四級アンモニウムカチオンが「非環式」であるとは、四級窒素原子を含む環構造を有さないことを指す。
【００４１】
このような非環式四級アンモニウムカチオンとしては、例えば、下記式（１）で表される非環式四級アンモニウムカチオンを示すことができる。
【００４２】
【化３】
2014216184.tif 000005
（Ｒ１〜Ｒ３は、水素原子、炭素数１から４のアルキル基、−ＣＨＲ４−Ｏ−Ｒ５で表されるアルコキシメチル基からなる群から選ばれる基である。Ｒ１〜Ｒ３は、互いに同一でも異なっていてもよい。
Ｒ４は、水素原子、炭素数１から４のアルキル基、炭素数１から４のアルコキシ基からなる群から選ばれる基である。
Ｒ５は、炭素数１から４のアルキル基である。
ただし、−ＣＨＲ４−Ｏ−Ｒ５で表されるアルコキシメチル基は、炭素原子を３以上含む）
【００４３】
式（１）において、−ＣＨＲ４−Ｏ−Ｒ５で表されるアルコキシメチル基が、本発明における「エーテル結合を有する置換基」に該当する。
【００４４】
式（１）で表される非環式四級アンモニウムカチオンを有するイオン液体は、エーテル結合を有する置換基（アルコキシメチル基）を有しているため、エーテル結合を有していないものと比べ、イオン液体の粘性が低下することが期待できる。
【００４５】
また、式（１）で表される非環式四級アンモニウムカチオンを有するイオン液体は、四級窒素原子に、−ＣＨＲ４−Ｏ−Ｒ５で表されるアルコキシメチル基が結合し、Ｎ＋−Ｃ−Ｏ−Ｃという構造（Ｎ＋は、四級窒素原子を示す）を有している。そのため、フロンティア軌道理論で定義されるＬＵＭＯ（Lowest Unoccupied Molecular Orbital; 最低空分子軌道）のエネルギー準位ＥＬＵＭＯが向上し、電子を受け取りにくくなる。そのため、Ｎ＋−Ｃ−Ｏ−Ｃという結合を有さないイオン液体と比べ、還元耐性が向上する。
【００４６】
式（１）における炭素数１から４のアルキル基、炭素数１から４のアルコキシ基は、直鎖状であってもよく、分岐していてもよい。
【００４７】
式（１）における四級窒素原子には、上述の−ＣＨＲ４−Ｏ−Ｒ５で表されるアルコキシメチル基が２以上結合していることとしてもよい。−ＣＨＲ４−Ｏ−Ｒ５で表されるアルコキシメチル基の数は、２が好ましく、３がより好ましく、４、すなわち式（１）における四級窒素原子に結合するすべての置換基が、−ＣＨＲ４−Ｏ−Ｒ５で表されるアルコキシメチル基であることが最も好ましい。−ＣＨＲ４−Ｏ−Ｒ５で表されるアルコキシメチル基の数が増加するほど、式（１）の非環式四級アンモニウムカチオンを有するイオン液体は、還元耐性が一層高い化合物となり、より信頼性の高いリチウム空気電池を提供することができる。
【００４８】
Ｒ４は、炭素数１から４のアルコキシ基であることが好ましい。すなわち、式（１）の非環式四級アンモニウムカチオンは、四級窒素原子に結合するエーテル結合を有する置換基が、２つのアルコキシ基を有する分岐構造を有していることが好ましい。このような構造であると、式（１）の非環式四級アンモニウムカチオンを有するイオン液体は、還元耐性が一層高い化合物となり、より信頼性の高いリチウム空気電池を提供することができる。
【００４９】
このように、本明細書において「アルコキシメチル基」とは、メチル基の水素原子を１または２のアルコキシ基で置換した基を指す。
【００５０】
Ｒ４として選択し得るアルコキシ基、およびＲ５のアルキル基は、炭素数が１から３であることが好ましい。このような構造であると、式（１）の非環式四級アンモニウムカチオンを有するイオン液体は、還元耐性が一層高い化合物となり、より信頼性の高いリチウム空気電池を提供することができる。
【００５１】
上記イオン液体は、式（１）で表される非環式四級アンモニウムカチオンの対イオンとして、一価のアニオンを含む。このようなアニオンとしては、例えば、下記式（２）（３）で表される構造のアニオンを好適に用いることができる。
【００５２】
【化４】
2014216184.tif 000006
【００５３】
【化５】
2014216184.tif 000007
【００５４】
上記イオン液体においては、アニオン種を適宜選択することにより、イオン液体の固化を抑制し、電解液の粘度を低下させることができる。
【００５５】
（電解液：溶媒）
また、電解液は、上記イオン液体を主として用いながら、有機溶媒をさらに含むこととしてもよい。一般に、イオン液体は固化しやすい性質を有しているが、電解液が有機溶媒を含むこととすることにより、イオン液体の固化を抑制し、電解液の粘度を低下させることができる。
【００５６】
有機溶媒としては、電解液に用いられる溶媒として通常知られたものを例示することができる。例えば、ジメチルエーテル（ＤＭＥ）のような鎖状エーテル、エチレンカーボネートのような環状炭酸エステル、ジエチルカーボネートのような鎖状炭酸エステルを挙げることができる。
また、これらの有機溶媒に含まれる水素原子の１以上を、フッ素原子で置換したフッ化物であってもよい。
【００５７】
さらに、本実施形態のリチウム空気電池においては、電解液に用いる溶媒として、下記式（４）で表される溶媒を採用することとしてもよい。
【００５８】
【化６】
2014216184.tif 000008
（ただし、ｘ＝１〜３の整数、ｍ，ｎ＝１〜２ｘ＋１の整数、ａ，ｂ＝０〜２の整数であり、ｍ＋ｎ＋ａ＋ｂ≧３である。）
【００５９】
リチウム空気電池では、正極（空気極）における活物質が酸素であるため、正極近傍では電池反応において強力な求核剤であるＯ２−ラジカルが発生する。このＯ２−ラジカルは、正極近傍で電解液中の溶媒を還元し、劣化を起こさせる主原因となっている。従って、リチウム空気電池において、充放電の動作条件における分解を抑制するためには、高い酸化耐性に加え、高い還元耐性が求められる。
【００６０】
式（４）で表される溶媒は、フッ素原子により置換され、ｍ＋ｎ＋ａ＋ｂ≧３、すなわち一分子内にフッ素原子を３以上有する。フッ素原子により置換されているため、フロンティア軌道理論で定義されるＨＯＭＯ（Highest Occupied Molecular Orbital; 最高被占分子軌道）のエネルギー準位ＥＨＯＭＯが低下し、電子を放出しにくくなる。すなわち、溶媒分子が安定化する。そのため、無置換のジエーテルと比べ、酸化耐性が向上する。
【００６１】
また、式（４）で表される溶媒は、エーテル結合（−Ｃ−Ｏ−Ｃ−）を分子内に２つ有するジエーテルである。
【００６２】
エーテル結合数が１であると、得られる化合物の分子構造が小さいため、電子状態が不安定化し、酸化還元耐性が低下すると考えられる。また、エーテル結合数が３以上となると、分子軌道が拡大し、特に還元耐性の低下が考えられる。対して、上記式（４）で表される溶媒は、エーテル結合数が２であるため、酸化還元耐性が高いものとなる。
【００６３】
また、式（４）で表される溶媒は、エーテル結合の酸素原子から分子末端に伸びる炭素原子数が１〜３のいずれかである。分子末端に伸びる炭素原子数が４以上である溶媒は、分子軌道の拡大に伴って、還元耐性が低下するおそれがあるが、上記式（４）で表される溶媒では、このような還元耐性の低下が抑制される。
【００６４】
また、式（４）で表される溶媒は、両末端において炭素数が等しく、分子構造から水素およびフッ素原子を除いた炭素骨格が対称性を有している。このような対象構造を有する分子は、炭素骨格が非対称である分子と比べ、分子構造の電子状態が安定となり、特に酸化耐性が高いものとなる。
【００６５】
このような溶媒を有する電解液は、酸化還元耐性が高いことから、本実施形態のリチウム空気電池において、充放電の動作条件における分解を抑制することができる。
【００６６】
なお、上記式（４）で表される溶媒において、両分子末端の炭素原子に結合するフッ素原子は、それぞれ２または３であることが好ましい。このような構造であると、酸化還元耐性が一層高い化合物となり、より信頼性の高いリチウム空気電池を提供することができる。
【００６７】
上記式（４）で表される溶媒においては、ｍ＋ｎ＋ａ＋ｂ≧６、すなわち一分子内にフッ素原子を６以上有する構造であることが好ましい。このような構造であると、酸化還元耐性が一層高い化合物となり、より信頼性の高いリチウム空気電池を提供することができる。
【００６８】
（電解液：電解質）
また、電解液は、リチウムイオンを生じるリチウム塩を含む。電解液に含まれる電解質としては、例えば、ＬｉＣｌＯ４、ＬｉＢＦ４や、ＬｉＴＦＳＩ（Lithium Bis(Trifluoromethanesulfonyl)Imide;リチウムビス（トリフルオロメタンスルホニル）イミド）のようなイオン液体を挙げることができる。
【００６９】
（酸化還元耐性の評価）
上記式（１）で表される非環式四級アンモニウムカチオンを有するイオン液体の酸化還元耐性については、実際にリチウム空気電池のセルを組み立て、サイクル特性や発生するガス量を測定することで、評価することとしてもよいが、下記のような理論計算によっても評価することができる。
【００７０】
すなわち、従来の電解液が有している課題である酸化還元耐性について、酸化反応や還元反応における電子の授受に着目すると、還元反応とは外部から電子を受け取る反応であり、酸化反応とは外部へ電子を放出する反応である。つまり、酸化還元反応とは電子の授受反応に置き換えることができる。
【００７１】
あるイオン液体において、フロンティア軌道理論で定義されるＨＯＭＯ（Highest Occupied Molecular Orbital; 最高被占分子軌道）のエネルギー準位ＥＨＯＭＯ、およびＬＵＭＯ（Lowest Unoccupied Molecular Orbital; 最低空分子軌道）のエネルギー準位ＥＬＵＭＯを考えると、充放電の電位と電解液（イオン液体）のＥＨＯＭＯ、ＥＬＵＭＯとは、次のような関係にあるといえる。
【００７２】
すなわち、あるイオン液体において、充電時の電位がＥＬＵＭＯ以上となると、そのイオン液体は還元（電子を受け取る）反応を起こすと言える。
一方、放電時の電位がＥＨＯＭＯ以下となると、そのイオン液体は酸化（電子を放出する）反応を起こすと言える。
【００７３】
このように考えると、ＥＬＵＭＯが高いイオン液体ほど、電子を受け取りにくく還元耐性が高いと評価することができる。
ＥＨＯＭＯが低いイオン液体ほど、電子を放出しにくく酸化耐性が高いと評価することができる。
【００７４】
本発明においては、イオン液体のＥＬＵＭＯおよびＥＨＯＭＯは、公知文献（J. Chem. Phys. 133, 174101 (2010).）に記載された第一原理手法である長距離補正密度汎関数(LC-DFT法; Long-range-Corrected Density Functional Theory)を用いて計算した。計算においては、密度汎関数としてＬＣ−ＢＯＰを使用し、基底関数としてｃｃ−ｐＶＤＺを使用した。
【００７５】
上記式（１）で表される非環式四級アンモニウムカチオンを有するイオン液体は、上記計算により得られるＥＬＵＭＯに基づいて評価することにより、従来知られたリチウムイオン二次電池で汎用されているイオン液体やエステル化合物やエーテル化合物よりも還元耐性が高いと評価することができる。
【００７６】
以上のような構成のリチウム空気電池によれば、電解液が上述の非環式四級アンモニウムカチオンを有するイオン液体を有するため、充放電の動作条件における分解が抑制されたものとなる。
【００７７】
［第２実施形態］
図２は、本発明の第２実施形態に係るリチウムイオン二次電池の説明図である。
図に示すように、本実施形態のリチウムイオン二次電池２は、正極２１、負極２２、セパレータ２３およびこれらを収容する不図示の筐体を有する。セパレータ２３には、電解液が含浸されている。
【００７８】
（正極）
正極２１は、正極触媒層２４と正極集電体２５とを有している。正極触媒層２４は、正極活物質を含有する層である。正極活物質としては、リチウムイオンを吸蔵および放出することが可能な、正極活物質として通常知られた物質が用いられ、例えば、リチウム複合金属酸化物であるコバルト酸リチウムを用いることができる。
【００７９】
正極集電体２５は、正極触媒層２４に接し、正極触媒層２４においてセパレータ２３側とは反対側に設けられている。また、正極集電体２５には、外部の構成に電気的に接続するための端子２６が接続されている。正極集電体２５は、上述の第１実施形態で示したものと同様の構成を採用することができる。
【００８０】
（負極）
負極２２は、負極触媒層２７と負極集電体２８とを有している。負極触媒層２７は、負極活物質を含有する層である。負極活物質としては、正極よりも低い電位でリチウムイオンの吸蔵および放出することが可能な、負極活物質として通常知られた物質が用いられ、例えば、グラファイトを挙げることができる。
【００８１】
負極集電体２８は、負極触媒層２７に接し、負極触媒層２７においてセパレータ２３側とは反対側に設けられている。また、負極集電体２８には、外部の構成に電気的に接続するための端子２９が接続されている。負極集電体２８としては、正極集電体２５と同じものを用いることができる。
【００８２】
（セパレータ・電解液）
正極触媒層２４と負極触媒層２７とは、対向して配置され、これらの間は、正極触媒層２４と負極触媒層２７とに接するようにセパレータ２３が配置されている。セパレータ２３としては、上述の第１実施形態で示したものと同様の構成を採用することができる。
【００８３】
（電解液）
セパレータ２３は、電解液を含浸している。電解液としては、上述の第１実施形態で示したものと同様の構成を採用することができ、非環式四級アンモニウムカチオンを有するイオン液体を有している。イオン液体としては、非環式四級アンモニウムカチオンが有する四級窒素原子に、エーテル結合を有する置換基が少なくとも１つ結合し、置換基のエーテル結合に含まれる酸素原子と、四級窒素原子とが、１つの炭素原子を介して結合している構造を有しているものが用いられる。
【００８４】
このようなイオン液体を有する電解液は、還元耐性が高いことから、第１実施形態のリチウム空気電池と同様に、リチウムイオン二次電池の充放電においても、分解を抑制することができる。
【００８５】
イオン液体の非環式四級アンモニウムカチオンにおいて、四級窒素原子に結合する「エーテル結合を有する置換基」の数は、２が好ましく、３がより好ましく、４、すなわち式（１）の四級窒素原子に結合するすべての置換基が、「エーテル結合を有する置換基」であることが最も好ましい。「エーテル結合を有する置換基」の数が増加するほど、非環式四級アンモニウムカチオンを有するイオン液体は、還元耐性が一層高い化合物となり、より信頼性の高いリチウムイオン二次電池を提供することができる。
【００８６】
イオン液体の非環式四級アンモニウムカチオンにおいて、四級窒素原子に結合する「エーテル結合を有する置換基」は、２つのアルコキシ基を有する分岐構造を有していることが好ましい。このような構造であると、非環式四級アンモニウムカチオンを有するイオン液体は、還元耐性が一層高い化合物となり、より信頼性の高いリチウムイオン二次電池を提供することができる。
【００８７】
イオン液体の非環式四級アンモニウムカチオンにおいて、エーテル結合に含まれる酸素原子に結合するアルキル基は、炭素数が１から３であることが好ましい。このような構造であると、非環式四級アンモニウムカチオンを有するイオン液体は、還元耐性が一層高い化合物となり、より信頼性の高いリチウムイオン二次電池を提供することができる。
【００８８】
また、電解液は、上記イオン液体を主として用いながら、有機溶媒をさらに含むこととしてもよい。一般に、イオン液体は固化しやすい性質を有しているが、電解液が有機溶媒を含むこととすることにより、イオン液体の固化を抑制し、電解液の粘度を低下させることができる。有機溶媒としては、上述の第１実施形態で示したものと同様の構成を採用することができる。
【００８９】
以上のような構成のリチウムイオン二次電池によれば、電解液が上述の非環式四級アンモニウムカチオンを有するイオン液体を有するため、充放電の動作条件における分解が抑制されたものとなる。
【００９０】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００９１】
［実施例］
以下に本発明を実施例により説明するが、本発明はこれらの実施例に限定されるものではない。
【００９２】
本実施例において、イオン液体が有するカチオンのＥＬＵＭＯおよびＥＨＯＭＯは、J. Chem. Phys. 133, 174101 (2010).に記載された第一原理手法である、長距離補正密度汎関数(LC-DFT法; Long-range-Corrected Density Functional Theory)を用いて計算した。計算においては、密度汎関数としてＬＣ−ＢＯＰを使用し、基底関数としてｃｃ−ｐＶＤＺを使用した。
【００９３】
上記計算方法にて、以下の実施例１〜７、参考例１，２、比較例１のカチオンについてエネルギー準位を計算し、各イオン液体に含まれるカチオンのＥＬＵＭＯおよびＥＨＯＭＯを比較した。
【００９４】
（実施例１）
以下の式（５）で表されるカチオンであり、上記式（１）において、Ｒ１がメチル基、Ｒ２，Ｒ３がエチル基、Ｒ４がメトキシ基、Ｒ５がメチル基である非環式四級アンモニウムカチオンである。
【００９５】
【化７】
2014216184.tif 000009
【００９６】
（実施例２）
以下の式（６）で表されるカチオンであり、上記式（１）において、Ｒ１がメチル基、Ｒ２がエチル基、Ｒ３がメトキシメチル基、Ｒ４がメトキシ基、Ｒ５がメチル基である非環式四級アンモニウムカチオンである。
【００９７】
【化８】
2014216184.tif 000010
【００９８】
（実施例３）
以下の式（７）で表されるカチオンであり、上記式（１）において、Ｒ１がメチル基、Ｒ２、Ｒ３がメトキシメチル基、Ｒ４がメトキシ基、Ｒ５がメチル基である非環式四級アンモニウムカチオンである。
【００９９】
【化９】
2014216184.tif 000011
【０１００】
（実施例４）
以下の式（８）で表されるカチオンであり、上記式（１）において、Ｒ１が−ＣＨＲ４−Ｏ−Ｒ５で表されるアルコキシメチル基、Ｒ２,Ｒ３がメトキシメチル基、Ｒ４がメトキシ基、Ｒ５がメチル基である非環式四級アンモニウムカチオンである。
【０１０１】
【化１０】
2014216184.tif 000012
【０１０２】
（実施例５）
以下の式（９）で表されるカチオンであり、上記式（１）において、Ｒ１がメチル基、Ｒ２，Ｒ３がエチル基、Ｒ４が水素原子、Ｒ５がエチル基（−ＣＨＲ４−Ｏ−Ｒ５で表されるアルコキシメチル基がエトキシメチル基）である非環式四級アンモニウムカチオンである。
【０１０３】
【化１１】
2014216184.tif 000013
【０１０４】
（実施例６）
以下の式（１０）で表されるカチオンであり、上記式（１）において、Ｒ１がメチル基、Ｒ２，Ｒ３がエチル基、Ｒ４が水素原子、Ｒ５がプロピル基（−ＣＨＲ４−Ｏ−Ｒ５で表されるアルコキシメチル基がプロポキシメチル基）である非環式四級アンモニウムカチオンである。
【０１０５】
【化１２】
2014216184.tif 000014
【０１０６】
（実施例７）
以下の式（１１）で表されるカチオンであり、上記式（１）において、Ｒ１がメチル基、Ｒ２，Ｒ３がエチル基、Ｒ４が水素原子、Ｒ５がブチル基（−ＣＨＲ４−Ｏ−Ｒ５で表されるアルコキシメチル基がブトキシメチル基）である非環式四級アンモニウムカチオンである。
【０１０７】
【化１３】
2014216184.tif 000015
【０１０８】
（参考例１）
以下の式（１２）で表されるカチオンであり、環式四級アンモニウムイオンであるＮ−メチル−Ｎ−プロピルピペリジニウムイオン（ＰＰ１３＋）である。
【０１０９】
【化１４】
2014216184.tif 000016
【０１１０】
（参考例２）
以下の式（１３）で表されるカチオンであり、環式四級アンモニウムイオンである１-エチル−３−メチルイミダゾリウムイオン（ＥＭＩ）である。
【０１１１】
【化１５】
2014216184.tif 000017
【０１１２】
（比較例１）
以下の式（１４）で表されるカチオンであり、非環式第四級アンモニウムカチオンであるＮ，Ｎ−ジエチル−Ｎ−メチル−Ｎ−２−メトキシエチルアンモニウムイオンである。四級窒素原子とエーテル結合の酸素原子とが２つの炭素原子を介して結合している。
【０１１３】
【化１６】
2014216184.tif 000018
【０１１４】
（比較例２）
以下の式（１５）で表されるカチオンであり、上記式（１）において、Ｒ１がメチル基、Ｒ２，Ｒ３がエチル基、Ｒ４が水素原子、Ｒ５がメチル基（−ＣＨＲ４−Ｏ−Ｒ５で表されるアルコキシメチル基がメトキシメチル基）である非環式四級アンモニウムカチオンである。
【０１１５】
【化１７】
2014216184.tif 000019
【０１１６】
（合成方法）
本発明に係るイオン液体は、一例として以下式（１６）（１７）により合成することができる。
【０１１７】
【化１８】
2014216184.tif 000020
【０１１８】
【化１９】
2014216184.tif 000021
【０１１９】
まず、式（１６）に示すように、ニトリル化合物を水素およびＰｄ担持触媒の存在下反応させることで、３級アミンを得る。
【０１２０】
次いで、式（１７）に示すように、得られた３級アミンとハロゲン化物とを反応させることで、４級アンモニウムハライド塩を得る。その後、アニオンを目的に応じて塩交換することにより、目的とするイオン液体が得られる。
【０１２１】
なお、目的とする化合物が得られるならば、上記合成方法に限らず採用することができる。
【０１２２】
実施例１〜７、参考例１，２、比較例１，２について、ＥＬＵＭＯおよびＥＨＯＭＯの計算結果を表１に示す。
【０１２３】
【表１】
2014216184.tif 000022
【０１２４】
実施例１〜７、参考例１，２より、本発明のイオン液体が有する非環式四級アンモニウムカチオンは、通常知られたイオン液体が有する環式四級アンモニウムイオンよりもＥＬＵＭＯが大きく、良好な還元耐性を有することが分かった。
【０１２５】
また、実施例１〜７、参考例１，２、比較例１，２のすべてにおいて、ＥＨＯＭＯは−１３以下となっている。この値については、リチウム空気電池やリチウム二次電池の電解質に用いられる溶媒について同じ計算手法で求めたＥＨＯＭＯと比較して評価する。例えば、溶媒としてエチレンカーボネート、ジエチルカーボネート、ジメトキシエタンを挙げると、ＥＨＯＭＯはそれぞれ、−１０．４９（エチレンカーボネート）、−１０．２３（ジエチルカーボネート）、−９．３０（ジメトキシエタン）である。これらの値と比べると、本実施例で計算対象としたイオン液体のカチオンは、いずれも十分にＥＨＯＭＯが小さいと評価でき、良好な酸化耐性を有していることが分かった。
【０１２６】
実施例５、比較例１より、四級窒素原子に結合している置換基がアルコキシメチル基であると、良好な還元耐性を備えることが分かった。
【０１２７】
実施例５〜７、比較例２より、四級窒素原子に結合しているアルコキシメチル基は、炭素原子数が３以上であると良好な還元耐性を備えることが分かった。
【０１２８】
実施例１〜４より、四級窒素原子に結合しているアルコキシメチル基の数が多いほどＥＬＵＭＯが大きくなり、良好な還元耐性を有することが分かった。
【０１２９】
実施例５〜７より、四級窒素原子に結合しているアルコキシメチル基が有するアルコキシ基の炭素数が２，３であるとＥＬＵＭＯが大きく、良好な還元耐性を有することが分かった。
【０１３０】
これらの結果から、本発明の有用性が確かめられた。
【符号の説明】
【０１３１】
１…リチウム空気電池、２…リチウムイオン二次電池、１１，２１…正極、１２，２２…負極
【図１】
2014216184.tif 000025
【図２】
2014216184.tif 000026